(57)【要約】【課題】使用による畳表の摩耗や、畳表に飲食物等をこぼした際のシミが残った場合であっても、その摩耗跡や汚れ跡を目立ち難くすることにある。【解決手段】多色織り畳表１０は、互いに色調が近似した３色以上の畳表用パイプ１，２，３で織られている。【選択図】図１
2020165195.tif 000002
【特許請求の範囲】
【請求項１】
互いに色調が近似した３色以上の畳表用パイプで織られていることを特徴とする多色織り畳表。
【請求項２】
請求項１において、
前記畳表用パイプの摩耗前後における色差ΔＥは、対応する該畳表用パイプの色と、該畳表用パイプの色に比べて色調の薄い色との色差ΔＥと同等、又はそれよりも小さいことを特徴とする多色織り畳表。
【請求項３】
請求項２において、
前記畳表用パイプのうち、配合割合が最も大きい基準畳表用パイプの基準色は、該基準畳表用パイプ以外の他の畳表用パイプに比べて、最も色調の濃い色であることを特徴とする多色織り畳表。
【請求項４】
請求項２において、
前記畳表用パイプのうち、配合割合が最も大きい基準畳表用パイプの基準色は、該基準畳表用パイプ以外の他の畳表用パイプに比べて、最も色調の薄い色であることを特徴とする多色織り畳表。
【請求項５】
請求項２において、
前記畳表用パイプのうち、配合割合が最も大きい基準畳表用パイプの基準色は、該基準畳表用パイプ以外の他の畳表用パイプのうち、最も色調の濃い色と、最も色調の薄い色との間の中間色であることを特徴とする多色織り畳表。
【請求項６】
請求項３〜５の何れか１つにおいて、
前記基準畳表用パイプの配合割合が３４〜８０％であり、前記他の畳表用パイプの配合割合がそれぞれ１０〜３３％であることを特徴とする多色織り畳表。
【請求項７】
請求項１〜６の何れか１つにおいて、
前記畳表用パイプは、筒状抄繊糸で構成されていることを特徴とする多色織り畳表。
【発明の詳細な説明】
【技術分野】
【０００１】
本発明は、多色織り畳表に関する。
【背景技術】
【０００２】
複数の糸で織られた多色織り畳表として、例えば、特許文献１には、２種又はそれ以上の異なるイグサを織ったもので、表側と裏側とに露出する割合が異なるよう構成した畳表が開示されている。また、特許文献２には、柄の共通デザインとなる共通柄要素と、個別柄要素を有しており、共通柄要素は線状材料の織成によって表されており、個別柄要素は織成とは異なる柄作製手段により表されている線状材料を織成した製品が開示されている。
【先行技術文献】
【特許文献】
【０００３】
【特許文献１】特開２００２−１８８２７６号公報
【特許文献２】特開２００７−１００２３３号公報
【発明の概要】
【発明が解決しようとする課題】
【０００４】
しかし、特許文献１に記載の畳表は、その上下に異なるイグサを使用するものであり、片面にはほとんど１種のイグサが出るように構成されているため、使用による畳表の摩耗や、畳表に飲食物等をこぼした際のシミが残った場合に、その摩耗跡や汚れ跡が目立ち、畳表の質感を損なうおそれがある。また、特許文献２に記載の製品では、柄要素が部分的に異なるように構成されているため、各柄要素に摩耗跡や汚れ跡が目立ち、製品の質感と共に意匠性を損なうおそれがある。
【０００５】
本発明は、かかる点に鑑みてなされたものであり、その目的とするところは、畳表の材料として用いられる畳表用パイプの構成に工夫を加えることにより、使用による畳表の摩耗や、畳表に飲食物等をこぼした際のシミが残った場合であっても、その摩耗跡や汚れ跡を目立ち難くすることにある。
【課題を解決するための手段】
【０００６】
上記の目的を達成するために、本発明では、３色以上の畳表用パイプを用いることとした。
【０００７】
具体的には、第１の発明は、多色織り畳表に係り、互いに色調が近似した３色以上の畳表用パイプで織られていることを特徴とする。
【０００８】
第１の発明では、多色織り畳表は、互いに色調が近似した３色以上の畳表用パイプで織られているため、摩耗跡や汚れ跡を目立ち難くすることができる。
【０００９】
第２の発明は、第１の発明において、前記畳表用パイプの摩耗前後における色差ΔＥは、対応する該畳表用パイプの色と、該畳表用パイプの色に比べて色調の薄い色との色差ΔＥと同等、又はそれよりも小さいことを特徴とする。
【００１０】
第２の発明では、畳表用パイプの摩耗前後における色差ΔＥは、対応する該畳表用パイプの色とそれよりも色調の薄い色との色差ΔＥと同等、又はそれよりも小さいため、摩耗跡をより一層目立ち難くすることができる。
【００１１】
第３の発明は、第２の発明において、前記畳表用パイプのうち、配合割合が最も大きい基準畳表用パイプの基準色は、該基準畳表用パイプ以外の他の畳表用パイプに比べて、最も色調の濃い色であることを特徴とする。
【００１２】
第３の発明では、多色織り畳表が摩耗した場合であっても、基準色が色調の薄い色に近似するため、摩耗跡をさらに目立ち難くすることができる。
【００１３】
第４の発明は、第２の発明において、前記畳表用パイプのうち、配合割合が最も大きい基準畳表用パイプの基準色は、該基準畳表用パイプ以外の他の畳表用パイプに比べて、最も色調の薄い色であることを特徴とする。
【００１４】
第４の発明では、多色織り畳表が摩耗した場合であっても、色調の濃い色が基準色に近似するため、摩耗跡をさらに目立ち難くすることができる。
【００１５】
第５の発明は、第２の発明において、前記畳表用パイプのうち、配合割合が最も大きい基準畳表用パイプの基準色は、該基準畳表用パイプ以外の他の畳表用パイプのうち、最も色調の濃い色と、最も色調の薄い色との間の中間色であることを特徴とする。
【００１６】
第５の発明では、多色織り畳表が摩耗した場合であっても、基準色が最も色調の薄い色に近似すると共に、最も色調の濃い色が基準色に近似するため、摩耗跡をさらに目立ち難くすることができる。
【００１７】
第６の発明は、第３〜第５の発明の何れか１つにおいて、前記基準畳表用パイプの配合割合が３４〜８０％であり、前記他の畳表用パイプの配合割合がそれぞれ１０〜３３％であることを特徴とする。
【００１８】
第６の発明では、各畳表用パイプが所定の配合割合で構成されているため、ランダム調の外観が形成された意匠性の高い畳表を得ることができる。
【００１９】
第７の発明は、第１〜第６の発明の何れか１つにおいて、前記畳表用パイプは、筒状抄繊糸で構成されていることを特徴とする。
【００２０】
第７の発明では、畳表用パイプが筒状抄繊糸のみで構成されているため、畳表の耐摩耗性能及び耐汚染性能の向上を図ることができる。
【発明の効果】
【００２１】
以上に説明したように、本発明によれば、使用による畳表の摩耗や、畳表に飲食物等をこぼした際のシミが残った場合であっても、その摩耗跡や汚れ跡を目立ち難くすることができる。
【図面の簡単な説明】
【００２２】
【図１】図１は、本発明の実施形態１に係る多色織り畳表の平面図である。
【図２】図２は、多色織り畳表の側面図である。
【図３】図３は、耐摩耗試験後の多色織り畳表（実施例４）を写した写真である。
【図４】図４は、耐摩耗試験後の１色織り畳表（比較例１０）を写した写真である。
【発明を実施するための形態】
【００２３】
以下、本発明を実施するための形態を図面に基づいて説明する。以下の好ましい実施形態の説明は、本質的に例示に過ぎず、本発明、その適用物或いはその用途を制限することを意図するものではない。
【００２４】
＜実施形態１＞
（多色織り畳表）
図１及び図２は、本実施形態に係る多色織り畳表１０を示す。この多色織り畳表１０は、互いに色調が近似した３色の畳表用パイプ１，２，３を用い、様々な織り方で機織又は編織されたものである。なお、畳表用パイプ１，２，３は中空の糸状物であり、筒状抄繊糸で構成されている。
【００２５】
筒状抄繊糸は、一定幅で長尺のテープをスパイラル状に巻きつつ撚った撚り糸状物に成形されている。なお、畳表用パイプ１，２，３は、筒状抄繊糸の他に、例えば、天然イ草、合成樹脂、上記テープを撚って紙紐（不図示）、樹脂による模造イ草等を用いることもできる。
【００２６】
上記テープは、製造上適度な引張強力があり、伸度が低く、且つその端から巻込んで撚り糸状、又はその端から撚り込んで紙紐状に成形可能な適度な可撓性を有するものであれば、特にその素材が限定されない。テープの素材としては、例えば、針葉樹の木質繊維を主体とするパルプを秤量１５〜３５ｇ／ｍ２程度で抄造した紙、可撓性樹脂からなるフイルム状物、シート状物、アルミ箔等の金属からなるフイルム状物、シート状物等を用いることができる。テープ幅は、例えば１５〜４０ｍｍ程度である。
【００２７】
また、筒状抄繊糸は、例えば、その外径が０．７〜１．５ｍｍ程度であり、その中央部分には、必要に応じて、口径が０．２〜０．８ｍｍ程度の空洞が設けられている。筒状抄繊糸の巻数は、例えば４〜１５巻程度に設定されている。
【００２８】
また、筒状抄繊糸や紙紐は、必要に応じて、薄い緑色、濃い緑色、焦げ茶色、黒、黄色、その他さまざまな色に着色される。着色は、着色されたテープを用いるが、筒状抄繊糸に着色してもよい。これにより、所望の色に着色された筒状抄繊糸からなる畳表用パイプが得られる。そして、これら各色の畳表用パイプのうち、互いに色調が近似した３色の畳表用パイプ１，２，３で織ることで、多色織り畳表１０を製造することができる。この多色織り畳表１０は、その表面が３色の畳表用パイプ１，２，３により構成されて３色が混ざることで、摩耗やシミが残った場合であっても、その摩耗跡や汚れ跡が目立ち難くなる。
【００２９】
また、筒状抄繊糸や紙紐の表面には、必要に応じて、例えば、浸漬法、吹き付け法、流し塗り法等によって撥水撥油処理が施される。この撥水撥油処理が施された筒状抄繊糸で畳表用パイプ１，２，３を構成することにより、多色織り畳表１０の耐汚染性能が向上する。
【００３０】
また、筒状抄繊糸や紙紐は、一般的に天然イ草と比較して強度に優れるため、筒状抄繊糸のみで畳表用パイプ１，２，３を構成することにより、多色織り畳表１０の耐摩耗性能が向上する。
【００３１】
ここで、本実施形態では、３色の畳表用パイプ１，２，３のうち、配合割合が最も大きい基準畳表用パイプ１の配合割合は３４〜８０％であり、基準畳表用パイプ１以外の他の畳表用パイプ２，３の配合割合はそれぞれ１０〜３３％である。このように、基準畳表用パイプ１と他の畳表用パイプ２，３との配合割合をそれぞれ所定の範囲に調整することにより、ランダム調の外観を有する多色織り畳表１０が得られる。
【００３２】
各畳表用パイプ１，２，３の配合割合は、例えば、各畳表用パイプ１，２，３の本数で調整することができる。より具体的には、例えば、２本の基準畳表用パイプ１と、各１本の他の畳表用パイプ２，３とからなる４本の畳表用パイプ１，１，２，３を組み合わせて多色織り畳表１０を製造する場合、得られた多色織り畳表１０における基準畳表用パイプ１の配合割合は５０％になり、他の畳表用パイプ２，３の配合割合はそれぞれ２５％になる。
【００３３】
また、本実施形態では、基準畳表用パイプ１の基準色は、他の畳表用パイプ２，３のうち、最も色調の濃い色（以下「濃色」ともいう）と、最も色調の薄い色（以下「薄色」ともいう）との間の中間色である。この場合、多色織り畳表１０が摩耗した場合であっても、基準畳表用パイプ１の基準色が他の畳表用パイプ２の薄色により一層近似すると共に、他の畳表用パイプ３の濃色が基準畳表用パイプ１の基準色により一層近似するため、摩耗跡が目立ち難くなる。
【００３４】
また、本実施形態では、畳表用パイプ１，２，３の摩耗前後における各色差ΔＥは、対応する畳表用パイプ１，２，３の色と、該畳表用パイプ１，２，３の色に比べて色調の薄い色との色差（以下「畳表用パイプ間の色差」ともいう）ΔＥと同等、又はそれよりも小さい。
【００３５】
より具体的には、中間色（基準色）の基準畳表用パイプ１の摩耗前後における色差ΔＥは、該中間色と、該中間色に比べて色調の薄い畳表用パイプ２の色（薄色）との色差ΔＥよりも小さく、且つ濃色の畳表用パイプ３の摩耗前後における色差ΔＥは、該濃色と、該濃色に比べて色調の薄い基準畳表用パイプ１の中間色との色差ΔＥよりも小さい。
【００３６】
換言すると、多色織り畳表１０は、畳表用パイプ１，２，３の摩耗前後における各色差ΔＥに比べて、対応する畳表用パイプ間の色差ΔＥが大きくなるように、畳表用パイプ１，２，３の色がそれぞれ調整されている。これにより、多色織り畳表１０では、摩耗前後における畳表用パイプ１，２，３の色の変化が目立ち難くなり、その結果、摩耗跡がより一層目立ち難くなる。
【００３７】
なお、色差ΔＥは、所望の色に着色された筒状抄繊糸からなる各畳表用パイプ１，２，３で織られた１色織り畳表の表面を後述する実施例に記載の方法に基づいて測定した色の明度（Ｌ）、色相と彩度を示す色度（ａ，ｂ）から、下記の数式（１）により算出した値である。
【００３８】
［数１］
ΔＥ＊ａｂ＝［（ΔＬ＊）２＋（Δａ＊）２＋（Δｂ＊）２］１／２    （１）
なお、畳表用パイプ間の色差ΔＥを算出する場合、数式（１）中のΔＬ＊、Δａ＊、Δｂ＊は、それぞれ、第１の畳表用パイプ（本実施形態では、基準畳表用パイプ１）の色のＬ＊、ａ＊、ｂ＊値と、第２，第３，…の畳表用パイプ（本実施形態では、他の畳表用パイプ２，３）の色のＬ＊、ａ＊、ｂ＊値との明度差、色度差を示す。また、摩耗前後における色差ΔＥを算出する場合、数式（１）中のΔＬ＊、Δａ＊、Δｂ＊は、それぞれ、畳表用パイプ１，２，３における摩耗部のＬ＊、ａ＊、ｂ＊値と、摩耗部以外の部分（非摩耗部）のＬ＊、ａ＊、ｂ＊値との明度差、色度差を示す。
【００３９】
（多色織り畳表の製造方法）
３色の筒状抄繊糸からなる畳表用パイプ１，２，３を製織することにより、本発明に係る多色織り畳表１０を製造することができる。なお、畳表用パイプ１，２，３の製織は、市販の織機、例えば、〔電子ジャガード式織込花ゴザ織機（合資会社浅越機械製作所製、ＲＦＣ−２２ＨＶ型（化学表））〕を使用して行う。
【００４０】
上記製造方法により得られた多色織り畳表１０は、図２に示すように、例えば、柔軟性を有するホットメルト等の接着剤層４を介して基布５の表面全面に接着することもできる。これによって、畳表の解れを防止できる。なお、基布５は、例えば、オレフイン、ＰＶＣ、ＰＥＴ等の一般的に使用される樹脂素材の織布又は不織布で形成されたものである。基布５の厚みは、例えば０．５〜１．０ｍｍ程度である。
【００４１】
（効果）
以上のように構成される多色織り畳表１０は、互いに色調が近似した３色の畳表用パイプ１，２，３で織られているため、該畳表１０の表面は該３色が混ざることで、通常の和紙畳表や、１色又は２色の畳表用パイプで織られた畳表と比較して、摩耗跡や汚れ跡を目立ち難くすることができる。
【００４２】
また、３色の畳表用パイプ１，２，３の色調が互いに近似しているため、意匠的に違和感のない外観を有する多色織り畳表１０を得ることができる。
【００４３】
また、畳表用パイプ１，２，３はいずれも撥水撥油処理が施された筒状抄繊糸で構成されているため、該畳表用パイプ１，２，３で織られた多色織り畳表１０は、耐摩耗性能及び耐汚染性能にも優れる。
【００４４】
また、畳表用パイプ１，２，３の摩耗前後における各色差ΔＥは、対応する畳表用パイプ１，２，３の色と、該畳表用パイプ１，２，３の色に比べて色調の薄い色との各色差ΔＥと同等、又はそれよりも小さいため、摩耗跡をより一層目立ち難くすることができる。
【００４５】
また、基準畳表用パイプ１の配合割合は３４〜８０％であり、他の畳表用パイプ２，３の配合割合はそれぞれ１０〜３３％であるため、ランダム調の外観が形成された意匠性の高い畳表を得ることができる。
【００４６】
＜その他の実施形態＞
上記実施形態１では、互いに色調が近似した３色の畳表用パイプ１，２，３が用いられているが、これに限定されず、該３色以外に、該３色と色調が近似した畳表用パイプ、及び／又は該３色とは色調が異なる畳表用パイプがさらに用いられていてもよい。また、色調が異なる畳表用パイプを用いて、多色織り畳表１０に様々な模様を描くこともできる。
【００４７】
上記実施形態１では、畳表用パイプ１，２，３が筒状抄繊糸のみで構成されているが、これに限定されず、必要に応じて、組み合わせる筒状抄繊糸の色と色調が近似した色に着色された紙紐や合成樹脂製の模造イ草が畳表用パイプに含まれていてもよい。また、互いに緑色系の色調に近似した３色以上の畳表用パイプを構成する場合、天然イ草や合成樹脂製の模造イ草が該畳表用パイプに含まれていてもよい。
【００４８】
上記実施形態１では、基準畳表用パイプ１の基準色は、中間色であるが、これに限定されず、濃色（他の畳表用パイプ２，３に比べて、最も色調の濃い色）であってもよく、薄色（他の畳表用パイプ２，３に比べて、最も色調の薄い色）であってもよい。但し、摩耗跡や汚れ跡をより一層目立ち難くする観点から、基準色は、好ましくは中間色である。なお、基準色が濃色であれば、多色織り畳表１０が摩耗した場合であっても、基準色が他の２色（中間色及び薄色）に近似するため、摩耗跡が目立ち難くなる。一方、基準色が薄色であれば、多色織り畳表１０が摩耗した場合であっても、他の２色（中間色及び濃色）が基準色に近似するため、摩耗跡が目立ち難くなる。
【実施例】
【００４９】
以下、実施例によって本発明を詳細に説明する。なお、以下の実施例は例示であり、本発明を何ら限定しない。
【００５０】
（１）１色織り畳表の製造
多色織り畳表の材料として用いられる、緑色系、灰色系、茶色系、及び黒色系の色調が互いに近似するように所望の色に着色された筒状抄繊糸からなる各畳表用パイプを、織り込み密度０．８５ｋｇ／ｍ２で、電子ジャガード式織込花ゴザ織機（合資会社浅越機械製作所製、ＲＦＣ−２２ＨＶ型（化学表）により製織することにより、１色織り畳表１〜１０を製造した。なお、各筒状抄繊糸の外径は、約１．０〜１．１ｍｍである。
【００５１】
（２）畳表用パイプ間の色差ΔＥの算出
上記で得られた１色織り畳表１〜１０の表面のＬ＊、ａ＊、ｂ＊値を色彩色差計〔コニカミノルタ（株）製、型式：ＣＭ−６００ｄ〕により測定した。なお、測定条件は標準光源Ｄ６５、視野角１０°とした。測定後、畳表用パイプ間の色差ΔＥを上記数式（１）により算出した。その結果を表１に示す。
【００５２】
【表１】
2020165195.tif 000003
【００５３】
（３）多色織り畳表の製造
畳表用パイプ１〜１０（上記１色織り畳表１〜１０と同じ番号を付す。以下同じ。）として、表１に示す、互いに緑色系の色調に近似した３色の畳表用パイプ１〜３、互いに灰色系の色調に近似した３色の畳表用パイプ４〜６、互いに茶色系の色調に近似した３色の畳表用パイプ７〜９、互いに黒色系の色調に近似した３色の畳表用パイプ８，１０及び５をそれぞれ用い、上記と同様にして、多色織り畳表１〜４を製造した。より具体的には、各色調において、表１に示す基準畳表用パイプ（基準色：中間色）を２本とし、他の畳表用パイプ（濃色及び薄色）を各１本とする合計４本の畳表用パイプを組み合わせて用いることにより、基準畳表用パイプの配合割合が５０％であり、他の畳表用パイプの各配合割合が２５％である多色織り畳表１〜４を製造した。
【００５４】
（４）耐摩耗試験
ＪＩＳ  Ｌ−０８４９の摩擦に対する染色堅牢度試験方法に準拠し、学振型摩耗試験機を用いて、上記で得られた多色織り畳表１〜４（実施例１〜４）、及び１色織り畳表１〜１０（比較例１〜１０）の各表面を擦った。耐摩耗試験後、１色織り畳表１及び４〜１０の各表面における摩耗部のＬ＊、ａ＊、ｂ＊値を上記と同様にして測定した。測定後、１色織り畳表１及び４〜１０で用いられた各畳表用パイプの摩耗部の色と、摩耗部以外の部分の色との色差（即ち、摩耗前後における色差）ΔＥを上記数式（１）により算出した。その結果を表２に示す。また、耐摩耗試験後における、多色織り畳表４（実施例４）及び１色織り畳表１０（比較例１０）の表面をデジタルカメラで撮影した写真をそれぞれ図３及び図４に示す。
【００５５】
【表２】
2020165195.tif 000004
【００５６】
（５）耐汚染性試験
多色織り畳表１〜４（実施例１〜４）、１色織り畳表１，４，７，８（比較例１，４，７，８：各色調の中間色）、及び通常のイ草畳表（比較例１１）の各表面に、砂糖とミルク入りのコーヒーを汚染物質として約１ｍＬ滴下した。所定時間経過後、アルカリイオン水で汚染物質を拭き取り、拭き取り後の各畳表のシミ（汚れ跡）の程度を目視で３段階（○：汚れ跡なし，△：薄い汚れ跡あり，×：汚れ跡あり）に評価した。その結果を表３に示す。
【００５７】
【表３】
2020165195.tif 000005
【００５８】
（まとめ）
図３及び図４より、多色織り畳表４（実施例４）は、この多色織り畳表４に用いられ、耐摩耗性能に優れる畳表用パイプ（濃色：墨染色）で織られた１色織り畳表１０（比較例１０）と比べて、摩耗跡が目立ち難いことが分かる。
【００５９】
ここで、多色織り畳表４（黒色系）では、表２に示す中間色（栗色）の基準畳表用パイプ８の摩耗前後における色差ΔＥ（７．３５）は、表１に示す基準畳表用パイプ８の基準色（中間色：栗色）と、それよりも色調の薄い他の畳表用パイプ５の薄色（銀鼠色）との色差ΔＥ（２３．６５）よりも小さい。また、表２に示す濃色（墨染色）の畳表用パイプ１０の摩耗前後における色差ΔＥ（５．７８）は、表１に示す畳表用パイプ１０の濃色（墨染色）と、それよりも色調の薄い基準畳表用パイプ８の基準色（栗色）との色差ΔＥ（５．９９）よりも若干小さい。これにより、多色織り畳表４では、摩耗前後における畳表用パイプ８，１０及び５の色の変化が目立ち難くなり、その結果、摩耗跡が目立ち難くなるものと考えられる。
【００６０】
なお、多色織り畳表４は、この多色織り畳表４に用いられている基準畳表用パイプ８（中間色：栗色）で織られた１色織り畳表８（比較例８）と比べても、摩耗跡が目立ち難いことが分かった。
【００６１】
また、他の多色織り畳表１〜３（実施例１〜３）についても、この多色織り畳表１〜３に用いられている畳表用パイプで織られた１色織り畳表と比べて、摩耗跡が目立ち難いことが分かった。
【００６２】
以上により、表１及び表２の結果から、多色織り畳表では、表２に示す中間色（基準色）の畳表用パイプの摩耗前後における色差ΔＥは、表１に示す中間色及び薄色の畳表用パイプ間の色差ΔＥよりも小さく、且つ表２に示す濃色の畳表用パイプの摩耗前後における色差ΔＥは、表１に示す濃色及び中間色の畳表用パイプ間の色差ΔＥよりも小さいことが分かった。
【００６３】
また、これら多色織り畳表では、それぞれ値の異なる摩耗前後における色差ΔＥを有するため、該色差ΔＥが大きい（換言すると、摩耗前後における色の変化が大きい）畳表用パイプが含まれている場合であっても、摩耗部の３色と摩耗部以外の部分の３色とが混ざることで、該畳表用パイプの色の変化が目立ち難くなり、その結果、摩耗跡が目立ち難くなるものと考えられる。
【００６４】
表３より、多色織り畳表１〜４（実施例１〜４）は、耐汚染性能に優れる畳表用パイプで織られているため、イ草畳表（比較例１１）と比べて、汚れ跡が目立ち難いことが分かる。また、多色織り畳表１〜４は、畳表用パイプで織られた１色織り畳表１，４，７及び８（比較例１，４，７及び８）と比べて、汚れ跡がより一層目立ち難いことが分かる。なお、７時間経過後の評価結果において、多色織り畳表１〜４は、１色織り畳表１，４，７及び８と同じ「△」になっているが、その汚れ跡は、１色織り畳表１，４，７及び８と比べて薄く、より一層目立ち難いことが分かった。
【００６５】
これは、畳表の表面にシミ等が付着して色の変化が生じた場合であっても、多色織り畳表１〜４では、シミが付着した部分の３色とそれ以外の部分の３色とが混ざり、シミ周辺の各畳表用パイプの色の変化が互いに目立ち難くなり、その結果、汚れ跡が目立ち難くなるものと考えられる。
【産業上の利用可能性】
【００６６】
本発明は、種々の畳表に適用することができ、摩耗跡や汚れ跡が目立ち難いため、産業上の利用可能性が高い。
【符号の説明】
【００６７】
１        基準畳表用パイプ
２，３    他の畳表用パイプ
４        接着剤層 
５        基布 
１０      畳表 
【図１】
2020165195.tif 000006
【図２】
2020165195.tif 000007
【図３】
2020165195.tif 000008
【図４】
2020165195.tif 000009